(57)【要約】  脂肪族ポリエステルが第一成分を形成し、ポリオレフィンが第二成分を形成する異相構造繊維であって、該ポリオレフィンが、前記ポリオレフィンの生分解性を改良する補助剤を含有する前記異相構造繊維を開示する。これらの異相構造繊維を含むテキスタイルシートは、それらの機械的特性において、ポリオレフィンを基材とするテキスタイルシートに匹敵するが、これらは、微生物の作用により、ポリオレフィンを基材とするテキスタイルシートより効率的に分解される。【選択図】なし【特許請求の範囲】
【請求項１】
脂肪族ポリエステル又は脂肪族ポリエステルの混合物を第一成分として含み、かつ、ポリオレフィン又はポリオレフィンの混合物を第二成分として含み、かつ、該第二成分中において、前記ポリオレフィンの生分解性を改良する有効量の補助剤を含む、異相構造繊維。
【請求項２】
シース−コア形態であり、該第一成分がコアを形成し、該第二成分がシースを形成する、請求項１記載の異相構造繊維。
【請求項３】
該第一成分がポリ乳酸からつくられている、請求項１記載の異相構造繊維。
【請求項４】
該第二成分がポリエチレン又はポリプロピレンを含む、請求項１記載の異相構造繊維。
【請求項５】
前記ポリオレフィンの生分解性を改良する該補助剤が、デンプンと遷移金属化合物の塩とを含む、請求項１記載の異相構造繊維。
【請求項６】
該第一成分が、アルカリ土類金属の炭酸塩、好ましくは炭酸カルシウムを含む、請求項１記載の異相構造繊維。
【請求項７】
請求項１記載の異相構造繊維を含むテキスタイルシート。
【請求項８】
前記テキスタイルシートが不織布である、請求項７記載のテキスタイルシート。
【請求項９】
該腐食布がスパンボンド式である、請求項８記載のテキスタイルシート。
【請求項１０】
該異相構造繊維に加えて、他の繊維、好ましくは、ポリオレフィン繊維、ビスコース繊維、ポリエステル繊維、及びポリアミド繊維からなる群から選択される繊維、が存在する、請求項７記載のテキスタイルシート。
【請求項１１】
請求項１記載の異相構造繊維の、パーソナルケア製品における使用。
【請求項１２】
請求項６〜９に記載のテキスタイルシートの、パーソナルケア製品における使用。
【請求項１３】
該パーソナルケア製品が、おむつ、ワイプ、パッド、サニタリータオル、又はタンポンである、請求項１１記載の使用。
【請求項１４】
該パーソナルケア製品が、おむつ、ワイプ、パッド、サニタリータオル、又はタンポンである、請求項１２記載の使用。
【請求項１５】
医療用途における、洗浄製品における、ろ過用途における、音響保護のための、自動車用途における、ジオテキスタイルとしての、農業におけるキャンバスカバーとしての、植物育種のためのポットしての、種及び／又は栄養素を含むシートのための不織布としての、バッグとしての、又は霜保護カバーとしての、請求項１記載の異相構造繊維の使用。
【請求項１６】
医療用途における、洗浄製品における、ろ過用途における、音響保護のための、自動車用途における、ジオテキスタイルとしての、農業におけるキャンバスカバーとしての、植物育種のためのポットとしての、種及び／または栄養素を含むシートのための腐食布としての、バッグとしての、又は霜保護カバーとしての、請求項７記載のテキスタイルシートの使用。
【発明の詳細な説明】
【技術分野】
【０００１】
本出願は、改良された生分解性を伴った、コア−シースタイプの異相構造繊維に関する。これらの繊維を含むテキスタイルシートは、テキスタイル用途又は産業用途などの異なる分野の用途において使用することができる。テキスタイルシートは、不織のものとして調製することが好ましく、これをパーソナルケア製品において使用することができる。
【背景技術】
【０００２】
生分解性繊維及びこれらから製造されるテキスタイルシートが知られている。生分解性を改良するためのひとつのアプローチは、例えばポリオレフィンと比較して改良された生分解挙動を示すことが知られているポリマーを使用することである。ポリマーの生分解性を改良するための別のアプローチは、使用後のポリマーの生分解の速度を改良する薬剤を転化することである。
【０００３】
特開２００７−１９７，８５７号公報（特許文献１）及び米国特許第６，１９７，２３７号（特許文献２）公報は、ポリオレフィンとポリ乳酸との混合物の繊維、又は、ポリオレフィンと脂肪族ポリエステルポリマーと両方のポリマーのための相溶化剤との混合物の繊維を含むスパンボンドを開示している。ポリオレフィンは、脂肪族ポリエステルポリマーのマトリクス中においてミクロ相の形態で存在する。
【０００４】
米国特許出願公開第２００６／０１５９９１８Ａ１明細書（特許文献３）は、保存に安定したテナシティ（tenacity）を示す生分解性繊維を開示している。これらの繊維は、引き出され（drawn）及び／又は波形にされ、生分解性ポリマー、例えばポリ乳酸などの脂肪族ポリエステルを含み、少なくとも１．５ｇ／デニールの初期テナシティを示し、周囲条件において１２０日間貯蔵する間に実質的に変化しないままである。
【０００５】
特開２００６−０３０９０５号公報（特許文献４）は、高分子量のポリ乳酸と低分子量のポリ乳酸から作られた異相構造繊維であるポリ乳酸短繊維により作られた繊維構造体からなる音吸収材料を開示している。更に、このポリ乳酸短繊維は、ポリ乳酸コアと芳香族ポリエステルシースによるコア−シースタイプの形態で作ることができる。
【０００６】
特開２０００−０５４２２７号公報（特許文献５）は、ポリエチレンなどのポリオレフィンを基材とするポリマーである第一成分と、ポリ乳酸を基材とするポリマー又は選択されたポリマーのブレンドである第二成分とからなるポリオレフィンを基材とするコンジュゲート繊維を開示している。前記第二成分は、繊維表面の一部に部分的に曝露するように配置される。異なる構成のコンジュゲート繊維、例えば、ポリオレフィンコアと前記第二成分のシースとを有するコア−シースタイプが開示されている。
【０００７】
使用後の分解速度を促進する補助剤を添加することによりポリオレフィンの生分解性を改良することが、例えば、以下の文献に開示されている：特開２００４−１８２８７７号公報（特許文献６）；特開２００５−２５５７４４号公報（特許文献７）；特開平０５−３４５８３６号公報（特許文献８）；韓国特許１００２−８８，０５４Ｂ（特許文献９）；韓国特許１０−１９９５−０１１３，１７５Ｂ（特許文献１０）；韓国特許１０−２００１−０１１３，５７７Ｂ（特許文献１１）；韓国特許１０−２００３−００７１，１７５Ｂ（特許文献１２）；米国特許３，９０３，０２９号明細書（特許文献１３）；及び国際公開ＷＯ２００１−３９，８０７Ａ（特許文献１４）。使用後のポリオレフィンの分解速度を改良するための補助剤は、商業的に入手可能である。その例は、Envirocare（Ciba）、Addiflex（Add-X Biotech AB）及びECM 6.0204（ECM Biofilms）の製品である。
【０００８】
既知の製品は既に生分解性の要件を満足することができるが、これらの製品は他の側面においては最適ではないことが多い。例えば、ポリ乳酸から作られた不織布は、高い収縮性又は狭い熱接着（thermobonding）ウィンドウを有することが多い。ポリオレフィンから作られた不織布は、これらの欠点を回避することができるが、油及び気体に由来し、再生可能な基礎製品ではない。
【０００９】
化石資源の量が限られているために、代替プラスチックで作られた製品が現在ますます重要になっている。かかる代替プラスチックとしては、再生可能な資源から作られたポリマー、又は、生分解性であるか若しくはたい肥にできるポリマーが挙げられる。通常、これらのプラスチックは、“生分解性プラスチック”と分類される。かかるプラスチックの典型的な例は、デンプン、セルロース、又はポリ乳酸（ＰＬＡ）である。ＰＬＡは、再生可能な資源の利点と、釣り合いのとれた生態バランスを提供する生分解性を組み合わせている。 かかる生分解性プラスチックから作られた廃棄製品の処理は、たい肥化により行うことができる。生分解プロセスにより、かかる材料は、二酸化炭素、水、及びバイオマスへと完全に分解する。これゆえに、廃棄物はたい肥化又は埋め立てにより処理することができ、熱処理は必要が無い。溶融紡糸工程において、ＰＬＡは、良好な加工性をもつプラスチックとして知られている。広い範囲の繊度をもつフィラメントを紡糸することができる。しかし、いくつか不充分な点が見られる可能性がある：例えば、ＰＬＡ繊維の接着温度ウインドウは狭い。これゆえに、一般に、不織布の強さは、ポリエステル又はポリプロピレンから作られた慣用的な不織布について知られているより低い。更に、ＰＬＡ不織布の高い収縮性は考慮しなければならない。ＰＬＡ不織布の欠点は、例えば、繊維中のＰＬＡが被覆される場合に克服することができる。例として、コア中に生分解性プラスチック（ＰＬＡのような）、シース中に慣用的なプラスチック（ポリオレフィンのような）を含有する複合フィラメントを作ることができる。かかる複合フィラメントは、より広い接着温度ウィンドウを提供する。また、不織布の収縮性は首尾よく低減することができる。残念ながら、コア中に生分解性プラスチック、シース中にポリオレフィンを有する複合フィラメントから作られた不織布の利点は、組み合わされたものだが、生分解性又はたい肥化可能性が失われている。シース中のポリオレフィンは、非分解性プラスチックであり、フィラメントのコア中の生分解性プラスチックを保護している。
【００１０】
結果として、分解プロセスは抑制され、又は部分的に妨げられている。
【先行技術文献】
【特許文献】
【００１１】
【特許文献１】特開２００７−１９７，８５７号公報
【特許文献２】米国特許第６，１９７，２３７号公報
【特許文献３】米国特許出願公開第２００６／０１５９９１８Ａ１明細書
【特許文献４】特開２００６−０３０９０５号公報
【特許文献５】特開２０００−０５４２２７号公報
【特許文献６】特開２００４−１８２８７７号公報
【特許文献７】特開２００５−２５５７４４号公報
【特許文献８】特開平０５−３４５８３６号公報
【特許文献９】韓国特許１００２−８８，０５４Ｂ
【特許文献１０】韓国特許１０−１９９５−０１１３，１７５Ｂ
【特許文献１１】韓国特許１０−２００１−０１１３，５７７Ｂ
【特許文献１２】韓国特許１０−２００３−００７１，１７５Ｂ
【特許文献１３】米国特許３，９０３，０２９号明細書
【特許文献１４】国際公開ＷＯ２００１−３９，８０７Ａ
【発明の概要】
【００１２】
本発明のひとつの目的は、再生可能な基礎製品を高い割合で含み、例えば熱接着の温度ウィンドウ又はポリオレフィン繊維及びそれから作られるテキスタイルシートの収縮性などの特性を示す、繊維及びこれらの繊維を含有するテキスタイルシートを提供することである。
【００１３】
本発明の別の目的は、容易に生分解性であるこれらの繊維を含有する繊維及びテキスタイルシートを提供することである。
本発明の更に別の目的は、ポリオレフィン繊維の製造において既に使用されている方法パラメータを用いて慣用的な紡糸装置で製造することができる繊維を提供することである。
【００１４】
本発明の更なる目的は、以下の説明から明らかになるであろう。
一の態様において、本発明は、脂肪族ポリエステル又は脂肪族ポリエステルの混合物を第一成分として含み、かつ、ポリオレフィン又はポリオレフィンの混合物を第二成分として含み、かつ、該第二成分中に、前記ポリオレフィンの生分解性を改良する有効量の補助剤を含む、異相構造繊維に関する。
【００１５】
別の態様において、本発明は、上述の異相構造繊維を含むテキスタイルシートに関する。
予想外なことに、選択された溶融紡糸可能なポリマーを第一成分として、例えば、シース−コア異相構造繊維のコア中に、選択された補助剤を伴うポリオレフィンを第二成分として、例えば、シース−コア異相構造繊維のシース中に組み合わせることにより、ポリオレフィン繊維と同様の特性を示す、容易に生分解可能な繊維が形成されることを発見した。
【発明を実施するための形態】
【００１６】
本発明の異相構造繊維のコアのポリマー成分は、脂肪族ポリエステル又はその混合物である。このほかに、第一成分は、充填剤、顔料、艶消し剤（matting agents）、加工助剤（processing agents）、帯電防止剤、又は生分解性を改良するための補助剤などの、添加剤を含有することができる。
【００１７】
第一成分の脂肪族ポリエステルは、生分解性の溶融紡糸可能な合成ポリマーである。
“生分解性”という用語は、本明細書を通して、環境条件下で分解又は腐食する生成物を定義するために使用する。これゆえに、８０℃の乾燥器キャビネットを用いたオーブン促進老化試験に６日間供した場合に、生成物の引張強度及び／又はピーク伸びの低減が初期値の少なくとも５０％、好ましくは少なくとも７０％である場合、これらの生成物は本明細書に関して生分解性であると考えられる。生分解プロセスに関するかかる試験手順は、米国特許公開第２００７／０２４３３５０Ａ１号明細書に記載されている。
【００１８】
第一成分のポリマーは、ひとつのカルボン酸基（又は、エステル基などの、そのポリエステル形成誘導体）とひとつの水酸基（又は、エーテル基などの、そのポリエステル形成誘導体）とをもつ脂肪族成分から誘導されるか、又は、ふたつのカルボン酸基（又は、エステル基などの、そのポリエステル形成誘導体）をもつ脂肪族成分と、ふたつの水酸基（又は、エーテル基などの、そのポリエステル形成誘導体）をもつ脂肪族成分との組合せから誘導される。
【００１９】
“脂肪族ポリエステル”という用語は、もっぱら脂肪族成分及び／又は脂環式成分からの作られたポリエステルのほかに、これらのポリエステルの生分解性がこれにより悪影響を受けない限り、脂肪族単位及び／又は脂環式単位のほかに芳香族単位を含有するポリエステルも包含する。ひとつのカルボン酸基とひとつの水酸基とをもつ脂肪族成分から誘導されるポリマーは、ポリヒドロキシアルカノエート（ＰＨＡ）とも呼ばれる。その例は、ポリヒドロキシブチレート（ＰＨＢ）、ポリ−（ヒドロキシブチレート−コ−ヒドロキシバレテレート（ＰＨＢＶ）、ポリ−（ヒドロキシブチレート−コ−ポリヒドロキシヘキサノエート）（ＰＨＢＨ）、ポリグリコール酸（ＰＧＡ）、ポリ−（ε−カプロラクトン）（ＰＣＬ）であり、好ましくはポリ乳酸（ＰＬＡ）である。
【００２０】
ふたつのカルボン酸基をもつ脂肪族成分とふたつの水酸基をもつ脂肪族成分との組合せから誘導されるポリマーの例は、ポリブチレンコハク酸エステル（ＰＢＳＵ）、ポリエチレンコハク酸エステル（ＰＥＳＵ）、ポリブチレンアジピン酸エステル（ＰＢＡ）、ポリエチレンアジピン酸エステル（ＰＥＡ）、ポリテトラメチ−レン アジペート／テレフタレート（ＰＴＭＡＴ）などの、脂肪族ジオール及び脂肪族ジカルボン酸から誘導されるポリエステルである。
【００２１】
本発明の異相構造繊維の第二成分のポリマー成分は、ポリオレフィン又はその混合物である。その他に、第二成分は、ポリオレフィンの生分解性を改良する補助剤を少なくとも有効量含有しなければならない。加えて、第二成分は、充填剤、顔料、艶消し剤、加工助剤、及び／又は、帯電防止剤などの、添加剤を含有することができる。
【００２２】
第二成分材料として使用されるポリオレフィンは、一般的には、α−オレフィンから誘導される。ポリオレフィンの典型的な例は、ＨＤＰＥ、ＬＤＰＥ、ＬＬＤＰＥ、ＶＬＤＰＥ及びＵＬＤＰＥなどのいずれかの形態のポリエチレン（ＰＥ）、又は、ポリ−（１−ブテン）、ポリ−（１−ペンテン）、又はポリ−（４−メチルペンテ−１−エン）などのいずれかの形態であるポリプロピレン（ＰＰ）である。ホモポリマーポリマーの他に、コポリマーも挙げられる。その例は、エチレンと一又はそれより多い共重合可能なα−オレフィンとのコポリマー、プロピレンと一又はそれより多い共重合可能なα−オレフィンとのコポリマー、好ましくはエチレン及び／又はプロピレンと、１−ブテン、１−ペンテン、１−ヘキセン、１−ヘプテン、１−オクテン、４−メチル−ペンテ−１−エン−、又は１−デセンなどの、より高級の１−オレフィンとのコポリマーである。
【００２３】
ポリオレフィンの更なる代表例は、ポリオレフィン主鎖上へのエチレン不飽和モノマーのグラフトに由来する部分を含有するポリオレフィs 及び／又はポリオレフィンのブレンドである。
【００２４】
第二成分のポリオレフィンは、前記ポリオレフィンの生分解性を改良する補助剤を含有する。これらの補助剤は、本明細書の“発明の背景”のセクションに概説するように、当業者に知られている。
【００２５】
好ましくは、Envirocare（Ciba）、Addiflex（Add-X Biotech AB）、及びECM 6.0204（ECM Biofilms）などの製品を使用することができる。
ポリオレフィンの生分解性を促進する補助剤は、微生物の栄養素成分（好ましくは、デンプン）、無機粒子状化合物（炭酸カルシウムなど）、及び遷移金属塩（鉄、マンガン、コバルト、又は銅のカルボン酸塩など）を含有することが好ましい。かかる補助剤の例は、米国特許公開２００７／０２４３３５０Ａ１明細書にみられる。
【００２６】
ポリオレフィンの生分解性を改良する補助剤の量は、広い範囲内で変動することができる。商業的な考慮事項から、通常、所望の程度のポリオレフィンの生分解性を確実に得るために、可能な限り低い量を使用する。この補助剤を高い量で使用する場合、上限は、異相構造繊維の形成において使用される紡糸プロセスにより与えられる。これゆえに、繊維形成プロセスを阻害しない限り、この補助剤の任意の量を使用することができる。
【００２７】
本発明の異相構造繊維の製造方法において使用される好ましい補助剤は、キャリアポリマーとしてのポリオレフィンとともにマスターバッチとして使用する。
本発明の繊維の製造方法において使用されるマスターバッチの典型的な量は、シース形成成分の全量に関して、０．０５〜１０重量％、好ましくは１〜６重量％、非常に好ましくは３〜５重量％の範囲である。
【００２８】
ポリオレフィンの生分解性を改良する補助剤の、前記マスターバッチ内の典型的な濃度は、マスターバッチの全量に関して、０．０７５〜１．５重量％である。
本発明の繊維の製造方法において使用される好ましいマスターバッチは、２５〜８５重量％のポリオレフィンと、１〜３０重量％のデンプン、２〜５０重量％の炭酸カルシウム、及び０．５〜１５重量％の金属塩を含む、生分解性を改良する補助剤とを含む。パーセントは、マスターバッチの全組成に関する。
【００２９】
第二成分におけるポリオレフィンの生分解性を改良する補助剤の全量は、典型的には、第二成分を形成する成分の全量に関して、０．００５〜０．５重量％、好ましくは０．０１〜０．３重量％、非常に好ましくは０．０３〜０．２５重量％の範囲内である。
【００３０】
本発明の好ましい異相構造繊維は、ＰＬＡポリマーの第一成分を、非常に好ましくはコア−シース繊維のコアとして有する。
更なる好ましい本発明の異相構造繊維は、ポリエチレン及び／又はポリプロピレンの第二成分を、非常に好ましくはコア−シース繊維のシースとしてもつ。
【００３１】
本発明の別の好ましい態様において、ポリオレフィンの生分解性を改良する補助剤は、デンプン、及び遷移金属化合物の塩を含む。
本発明の追加の好ましい態様において、異相構造繊維の第一成分は、充填剤、好ましくはアルカリ土類金属の炭酸塩、特に好ましくは炭酸カルシウムを含む。
【００３２】
本発明の異相構造繊維は、無限繊維（フィラメント）又は有限長さの繊維（短繊維）であることができる。本発明の異相構造繊維は、典型的には、１〜１０ｄｔｅｘの間のデニールをもつ。しかし、これは重大なものではなく、より小さい又はより高いデニールを提供することができる。好ましい繊維径は、１０μｍより大きく、特に１０〜２０μｍである。
【００３３】
本発明の異相構造繊維は、異なるポリマー部分を任意の形状で含有することができる。例は、コア−シース、サイド・バイ・サイド（side-by-side）、又はアイランド・イン・ザ・シー（island-in-the-sea）の構成である。コア−シース構成が好ましい。本発明の異相構造繊維は、can have a cross- section of either shape. 断面の例は、Hearle J., "Fibers, 2. Structure" (ullmann's Encyclopedia of Industrial Chemistry, Wiley-VCH: 2002, 1-85)にみられる。好ましい断面の例は、環状、長円状、三角形又は多角形、あるいは、三葉又は多葉である。
【００３４】
第一成分及び第二成分の量は、広い限界の範囲内で変動することができる。第一成分の典型的な範囲は、１０〜９０重量％である。第二成分の典型的な範囲は、９０〜１０重量％である。これらのパーセントは、繊維の全量に関する。好ましくは、第一成分の量は第二成分の量より高く、例えば、第一成分（コアなど）が５５〜９０重量％、第二成分（シースなど）が４５〜１０重量％である。
【００３５】
本発明の異相構造繊維は、テキスタイルシート、又は、二次紡糸ヤーン又はコードなどの他の形態の繊維ストランドに変形することができる。
本発明の繊維を含むテキスタイルシートは、いずれかの性質であることができる。その例は、ファブリック、編み物、ニットファブリック、グリッド、クラッチ、又は好ましくは不織布である。
【００３６】
本発明のテキスタイルシートは、当業者に知られているやり方で形成することができる。例えば、不織布は、湿潤配置（wet-laid）方法又は乾燥配置（dry-laid）方法により形成することができる。これらの方法の例は、梳毛（carded）ウェブの生成するための梳毛（carding）法及びスパンボンドウェブ（スパンボンド）の形成のためのスパンボンド法である。これらの後者の不織布が好ましい。
【００３７】
本発明のテキスタイルシートの製造は、典型的には、以下の工程：
ａ）本発明の異相構造繊維を場合により短繊維又はフィラメントなどの他のストランドとともにテキスタイルシート形成技術に供して、一次テキスタイルシートを供する工程、及び、
ｂ）場合により、前記一次テキスタイルシートを当技術分野において知られている安定化処理に供する工程を含む。
【００３８】
製織（weaving）又は編組（knitting）などのテキスタイルシート形成技術のタイプに依存して、得られる一次テキスタイルシートは、充分に安定化されている。これらの場合においては、工程ｂ）は必須ではないが、実施することができる。これゆえに、これらの場合において、一次テキスタイルシートは、最終テキスタイルシートを意味することができる。
【００３９】
不織布形成などの、他のタイプのテキスタイルシート形成技術において、一般的に得られる一次テキスタイルシートは、充分には安定化されていない。これらの場合の殆どにおいて、工程ｂ）は必須である。これゆえに、これらの場合において、一次テキスタイルシートは、最終的なテキスタイルシートをもたらすために更に処理する必要がある。
【００４０】
本発明の繊維を含むか又は本発明の繊維からなる不織布の他に、他の材料から作られた不織布の層も存在することができる。また、これらの多層の不織布は、本発明の目的を構成する。
【００４１】
更に、テキスタイルシートは、本発明の繊維の他に、他のポリマーなどの、他の材料から作られる追加のストランドを含有することができる。他の材料から作られるこれらの追加のストランドは、短繊維、フィラメント、又はヤーンなどの、いずれかの形態であることができる。かかる追加のストランドを形成するポリマーの例は、セルロース、デンプン、タンパク質、及び／又は、ポリエステル、ポリアミド、又はポリアクリロニトリルなどの合成ポリマーである。
【００４２】
これまでに説明した一次テキスタイルシートは、それ自体知られているやり方でのシート形成プロセスの後に、安定化することができ、又は安定化する必要がある。この安定化処理は、針の作用による、及び／又は、ハイドロエンタングルメント（hydroentanglement）による、機械的な処理であることができ、あるいは、例えば、スタイルシートに添加することにより、及び／又は、一次テキスタイルシートを熱処理することにより、一次テキスタイルシートを形成する繊維を接着して、繊維及び／又は前記一次テキスタイルシート中に追加的に含めることができる任意のバインダー繊維を互いにくっつける安定化であることができる。
【００４３】
テキスタイルシートの他の既知の処理法は、その製造の間又はその後に行うことができる。例えば、テキスタイルシートは、印刷処理に供することができ、あるいは、テキスタイルシート、好ましくは不織布は、例えば、プロフィールカレンダーロールの作用により、その表面の少なくとも一方においてエンボス加工して、表面パターン、及び、テキスタイルシートの処理位置における単繊維の溶融接着に起因するテキスタイルシートの選択された部分の追加の固形化をもたらすことができる。
【００４４】
本発明の異相構造繊維のひとつの利点は、ポリオレフィンテキスタイルシートの製造から知られているシート形成技術により、既知のシート製造プロセスに関して知られている方法パラメータを変更することなく、これらを加工できるということである。
【００４５】
本発明のテキスタイルシートは、典型的には、１０〜２００ｇ／ｍ２、好ましくは１５〜５０ｇ／ｍ２の面積重量を有する。
本発明のテキスタイルシートは、パーソナルケア用途、例えば、ベビーケア（おむつ、ワイプ）、フェム（女性）ケア（パッド、サニタリータオル、タンポン）、アダルトケア（失禁製品）のための製品など、又は、化粧用途（パッド）に使用することができる。
【００４６】
また、本発明は、医療用途、例えば、保護布若しくは手術用カバーとして、又は、洗浄製品における、上述のテキスタイルシートの使用に関する。更に、上述のテキスタイルシートは、使用することができる。ろ過用途、音響保護、自動車用途のための製品において、ジオテキスタイルとして、農業におけるキャンバスカバーとして、植物育種のためのポットして、種及び／又は栄養素を含むシートのための不織布として、例えばショッピングバッグなどのバッグとして又は霜保護カバーとして、使用することができる。
以下の実施例は、限定することなく本発明を説明する。
【実施例】
【００４７】
比較例１
コア−シース構成をもつ異相構造繊維を溶融紡糸することにより、また、パイロットプラントにおいて１５ｇ／ｍ２の坪量のスパンボンドを形成することにより、不織布を製造した。コアの重量は７５％であり、シースの重量は２５％である。コアはＰＬＡで作られ、シースはポリプロピレンで作られた。コアもシースも添加剤は含有しなかった。
【００４８】
比較例２
坪量２６ｇ／ｍ２のスパンボンドを製造したことを除いては比較例１の手順にしたがった。
【００４９】
比較例３
ＰＬＡコアにおいて、コアの重量に関して１０重量％の炭酸カルシウム（Omyalene 102M）を使用したことを除いては比較例１の手順にしたがった。
【００５０】
比較例４
坪量２６ｇ／ｍ２のスパンボンドを製造したことを除いては比較例３の手順にしたがった。
【００５１】
実施例１
コア−シース構成をもつ異相構造繊維を溶融紡糸することにより、また、パイロットプラントにおいて１５ｇ／ｍ２の坪量のスパンボンドを形成することにより、不織布を製造した。コアの重量は７５％であり、シースの重量は２５％である。コアはＰＬＡで作られ、シースはポリプロピレンで作られた。コアは、コアの重量に関して１０重量％の炭酸カルシウム（Omyalene 102M）を含有した。シースは、シースの重量に関して３重量％の生分解性促進補助剤（Addiflex HE）を含有した。
【００５２】
実施例２
坪量２６ｇ／ｍ２のスパンボンドを製造したことを除いては実施例１の手順にしたがった。
【００５３】
以下の表に、比較例１〜４及び実施例１〜２において調製したスパンボンドの詳細をまとめる。
【００５４】
【表１】
2011514450.tif 000002
【００５５】
分解試験
不織布サンプルの分解性を確認するため、オーブン試験を行った。オーブン試験は、Add-X（添加剤の供給者）により推奨されたもので、たい肥化試験に充分に関係している。
【００５６】
不織布サンプルを引張試験及び伸び試験のために切断し、これらのサンプルを８０℃の乾燥器キャビネット中に置いた。数日の処理の後、引張特性を測定した。結果を以下の表にまとめる。
【００５７】
【表２】
2011514450.tif 000003
【００５８】
【表３】
2011514450.tif 000004
【００５９】
結果の検討
ＰＬＡ／ＰＰ（ポリプロピレン）異相構造繊維から調製されたスパンボンドは、焼き戻しの間に殆ど変化しないままである引張強度を示した。伸びの値は、１日以内にすぐに減少したが、その後は実質的に変化しないままであった。
【００６０】
ＰＬＡ／ＰＰ異相構造繊維でコア中に炭酸カルシウム充填剤を含有するものから調製されたスパンボンドは、充填剤を含まないサンプルと同じ挙動を示した。しかし、充填剤の添加により、未処理のサンプルの引張強度及び伸びから大きく減少した。
【００６１】
ＰＬＡ／ＰＰ異相構造繊維でコア中に炭酸カルシウム充填剤を含有しシース中に分解促進補助剤を含有するものから調製されたスパンボンドは、熱処理前の充填サンプルと同じ引張強度及び伸びを示した。４日以降の焼き戻しの後、引張強度及び伸びの値は有意に減少し、スパンボンドが劣化したことを示した。最終的には、これらのサンプルの一部は触ったときに崩壊した。
【００６２】
これらの結果は、既知の不織布の引張特性を示す完全に生分解性であるＰＬＡ／ＰＰ複合不織布を製造可能であることを実証している。
【手続補正書】
【提出日】平成23年2月10日(2011.2.10)
【手続補正１】
【補正対象書類名】特許請求の範囲
【補正対象項目名】全文
【補正方法】変更
【補正の内容】
【特許請求の範囲】
【請求項１】
脂肪族ポリエステル又は脂肪族ポリエステルの混合物を第一成分として含み、かつ、ポリオレフィン又はポリオレフィンの混合物を第二成分として含み、かつ、該第二成分中において、前記ポリオレフィンの生分解性を改良する有効量の補助剤を含む、１〜１０ｄｔｅｘの間のデニールをもつ異相構造繊維。
【請求項２】
シース−コア形態であり、該第一成分がコアを形成し、該第二成分がシースを形成する、請求項１記載の異相構造繊維。
【請求項３】
該第一成分がポリ乳酸からつくられている、請求項１または２に記載の異相構造繊維。
【請求項４】
該第二成分がポリエチレン又はポリプロピレンを含む、請求項１〜３の何れか１項に記載の異相構造繊維。
【請求項５】
前記ポリオレフィンの生分解性を改良する該補助剤が、デンプンと遷移金属化合物の塩とを含む、請求項１〜４の何れか１項に記載の異相構造繊維。
【請求項６】
該第一成分が、アルカリ土類金属の炭酸塩、好ましくは炭酸カルシウムを含む、請求項１〜５の何れか１項に記載の異相構造繊維。
【請求項７】
請求項１〜６の何れか１項に記載の異相構造繊維を含むテキスタイルシート。
【請求項８】
前記テキスタイルシートが不織布である、請求項７記載のテキスタイルシート。
【請求項９】
該不織布がスパンボンド式である、請求項８記載のテキスタイルシート。
【請求項１０】
該異相構造繊維に加えて、他の繊維、好ましくは、ポリオレフィン繊維、ビスコース繊維、ポリエステル繊維、及びポリアミド繊維からなる群から選択される繊維、が存在する、請求項７記載のテキスタイルシート。
【請求項１１】
請求項１〜６の何れか１項に記載の異相構造繊維の、パーソナルケア製品における使用。
【請求項１２】
請求項７〜１０の何れか１項に記載のテキスタイルシートの、パーソナルケア製品における使用。
【請求項１３】
該パーソナルケア製品が、おむつ、ワイプ、パッド、サニタリータオル、又はタンポンである、請求項１１記載の使用。
【請求項１４】
該パーソナルケア製品が、おむつ、ワイプ、パッド、サニタリータオル、又はタンポンである、請求項１２記載の使用。
【請求項１５】
医療用途における、洗浄製品における、ろ過用途における、音響保護のための、自動車用途における、ジオテキスタイルとしての、農業におけるキャンバスカバーとしての、植物育種のためのポットしての、種及び／又は栄養素を含むシートのための不織布としての、バッグとしての、又は霜保護カバーとしての、請求項１〜６の何れか１項に記載の異相構造繊維の使用。
【請求項１６】
医療用途における、洗浄製品における、ろ過用途における、音響保護のための、自動車用途における、ジオテキスタイルとしての、農業におけるキャンバスカバーとしての、植物育種のためのポットとしての、種及び／または栄養素を含むシートのための腐食布としての、バッグとしての、又は霜保護カバーとしての、請求項７記載のテキスタイルシートの使用。
【国際調査報告】
2011514450.tif 000005
2011514450.tif 000006
2011514450.tif 000007